【事件の表示】
　特許第３１４５１９６号「バリヤー性紙複合容器」の請求項１ないし４に係る特許に対する特許異議の申立てについて、次のとおり決定する。
【結　論】
　訂正を認める。
　特許第３１４５１９６号の請求項１ないし４に係る特許を維持する。
【理　由】
１．経緯
　特許出願　　　　　　　　　　平成４年７月２１日
　特許設定登録　　　　　　　　平成１３年１月５日
　特許異議の申立て
　　申立人　三菱化学株式会社　平成１３年９月１０日
　　申立人　凸版印刷株式会社　平成１３年９月１２日
　取消理由通知（第１回）　　　平成１４年１０月２６日
　訂正請求（第１回）　　　　　平成１４年１２月２５日
　　　　　（訂正請求取下書　　平成１７年８月２６日）
　特許異議意見書　　　　　　　平成１４年１２月２５日
　取消理由通知（第２回）　　　平成１７年６月１６日
　訂正請求　　　　　　　　　　平成１７年８月２６日
　特許異議意見書　　　　　　　平成１７年８月２６日
　　
２．訂正の適否
（１）訂正の内容
訂正事項（イ）
【特許請求の範囲】の請求項１に係る記載
「【請求項１】紙からなる層を有する基材層に、少なくとも内面層と酸素バリヤー層とが積層されてなる複合包装材料により形成されたバリヤー性紙複合容器において、上記酸素バリヤー層がけい素酸化物（ＳｉＯｘ）蒸着層を有する二軸延伸樹脂フィルムからなるとともに該酸素バリヤー層と上記内面層とが接着剤層を介して積層されていることを特徴とするバリヤー性紙複合容器。」を、
「【請求項１】紙からなる層を有する基材層に、少なくとも内面層と酸素バリヤー層とが積層されてなる複合包装材料により形成されたバリヤー性紙複合容器において、上記紙からなる層を有する基材層が、紙とポリオレフィン系樹脂層との積層体からなり、上記酸素バリヤー層が、けい素酸化物（ＳｉＯｘ）蒸着層を有する二軸延伸樹脂フィルムからなり、更に、上記紙からなる層を有する基材層と上記酸素バリヤー層とが、上記紙からなる層を有する基材層の上記ポリオレフィン系樹脂層の面と反対側の面と、上記酸素バリヤー層を構成する上記二軸延伸樹脂フィルムの面に設けたカルボキシル基含有ポリエチレン樹脂層の面との間に、カルボキシル基含有ポリエチレン樹脂を押し出しながら熱融着させて積層され、また、上記酸素バリヤー層と上記内面層とが、上記酸素バリヤー層を構成する上記けい素酸化物（ＳｉＯｘ）蒸着層の面と、上記内面層の面とを対向させてイソシアネート系接着剤層を介して積層されていることを特徴とするバリヤー性紙複合容器。 」に訂正する。
　
（２）訂正の目的の適否、新規事項の有無、特許請求の範囲の拡張変更の存否
　訂正事項イは、願書に添付した明細書の、段落【００１０】の「基材層１としては、支持体１１とポリオレフィン系樹脂層１２との積層体が好適に用いられる。ここで、支持体１１としては、たとえば紙……などを特に用いることが可能であり」、段落【００１２】の「基材層１にはポリサンド層４を介して酸素バリヤー層２が積層されている。」、段落【００１３】の「ここで、ポリサンド層４は、複合包装材料の製造工程において、酸素バリヤー層２と内面層３との積層体と基材層１とを熱融着する作用乃至機能を有する層であり、次に詳述する酸素バリヤー層２を構成するカルボキシル基含有ポリエチレン樹脂層２３上にカルボキシル基含有ポリエチレン樹脂を押し出しながら基材層１を熱融着させることにより形成される。」、段落【００１４】の「酸素バリヤー層２は、けい素酸化物（ＳｉＯｘ）の薄膜層２１が蒸着された二軸延伸樹脂フィルム層２２を有する層であり、たとえば、けい素酸化物（ＳｉＯｘ）の薄膜層２１が蒸着された二軸延伸樹脂フィルム層２２とカルボキシル基含有ポリエチレン樹脂層２３とを積層してなる三層積層体が好適に用いられる。」、段落【００２０】の「酸素バリヤー層２におけるけい素酸化物（ＳｉＯｘ）の薄膜層２１が形成されている面には接着剤層５を介して内面層３が積層されている。」、段落【００２３】の「酸素バリヤー層２と内面層３との間に介在する接着剤層５は、イソシアネート系接着剤を好適に用いて形成されている。」及び段落【００２９】の「次に、上記の基材層における耐酸紙の露出している片面にカルボキシル基含有ポリエチレン樹脂（……）を押出しながら上記の３層積層体のカルボキシル基含有ポリエチレン樹脂層を熱融着することにより複合包装材料を作成した。」との記載に基づいて、
紙からなる層を有する基材層を、紙とポリオレフィン系樹脂層との積層体からなるものに特定し、紙からなる層を有する基材層と酸素バリヤー層との積層構造を、紙からなる層を有する基材層のポリオレフィン系樹脂層の面と反対側の面と、酸素バリヤー層を構成する二軸延伸樹脂フィルムの面に設けたカルボキシル基含有ポリエチレン樹脂層の面との間に、カルボキシル基含有ポリエチレン樹脂を押し出しながら熱融着させて積層されたものと特定し、さらに、酸素バリヤー層と上記内面層との積層構造を、酸素バリヤー層を構成するけい素酸化物（ＳｉＯｘ）蒸着層の面と、内面層の面とを対向させてイソシアネート系接着剤層を介して積層されていることに特定したものであるから、特許請求の範囲の減縮を目的とするものに該当し、特許明細書又は図面に記載された範囲内においてするものであり、また、実質上特許請求の範囲を拡張又は変更するものではない。
　　
（３）むすび
　上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、この訂正を認める。
　　
３．特許異議申立について
（１）本件請求項１ないし４に係る発明
　上記「２．訂正の適否」において記載したとおり、訂正前の本件請求項１ないし４は、適法な訂正により新たな請求項１ないし４となった。
　本件請求項１ないし４に係る発明（以下、「本件発明１」ないし「本件発明４」という）は訂正後の明細書及び図面の記載からみてその特許請求の範囲の請求項１ないし４に記載された事項により特定される、以下のとおりのものと認められる。
【特許請求の範囲】
【請求項１】紙からなる層を有する基材層に、少なくとも内面層と酸素バリヤー層とが積層されてなる複合包装材料により形成されたバリヤー性紙複合容器において、上記紙からなる層を有する基材層が、紙とポリオレフィン系樹脂層との積層体からなり、上記酸素バリヤー層が、けい素酸化物（ＳｉＯｘ）蒸着層を有する二軸延伸樹脂フィルムからなり、更に、上記紙からなる層を有する基材層と上記酸素バリヤー層とが、上記紙からなる層を有する基材層の上記ポリオレフィン系樹脂層の面と反対側の面と、上記酸素バリヤー層を構成する上記二軸延伸樹脂フィルムの面に設けたカルボキシル基含有ポリエチレン樹脂層の面との間に、カルボキシル基含有ポリエチレン樹脂を押し出しながら熱融着させて積層され、また、上記酸素バリヤー層と上記内面層とが、上記酸素バリヤー層を構成する上記けい素酸化物（ＳｉＯｘ）蒸着層の面と、上記内面層の面とを対向させてイソシアネート系接着剤層を介して積層されていることを特徴とするバリヤー性紙複合容器。 
【請求項２】前記二軸延伸樹脂フィルムが二軸延伸ポリエステルフィルムである請求項１記載のバリヤー性紙複合容器。
【請求項３】前記二軸延伸樹脂フィルムが二軸延伸ポリビニルアルコールフィルムである請求項１記載のバリヤー性紙複合容器。
【請求項４】前記二軸延伸樹脂フィルムが二軸延伸エチレン−ビニルアルコール共重合体フィルムである請求項１記載のバリヤー性紙複合容器。
　
（２）特許異議申立の概要
（２）−１　特許異議申立人三菱化学株式会社（以下、「申立人Ａ」という。）は、甲第１号証　実開平１−９６８７９号（実願昭６２−１９３０５７号）のマイクロフィルム、甲第２号証　実開平２−３７８７８号（実願昭６３−１１６９７７号）のマイクロフィルム、甲第３号証　特開平１−１８４１２７号公報、甲第４号証　特開平１−２６７０３２号公報を提出して、訂正前の請求項１ないし４に係る発明は、甲第１号証ないし甲第４号証に記載された発明に基づいて当業者が容易に発明をすることができたものであるから、請求項１ないし４に係る特許は、特許法第２９条第２項の規定に違反してなされたものであるので、特許法第１１３条第１項第２号の規定により取り消されるべきものである旨、主張している。
（２）−２　特許異議申立人凸版印刷株式会社（以下、「申立人Ｂ」という。）は、甲第１号証　実開平２−４３２２８号のマイクロフィルム、甲第２号証　特開平３−２４３３４０号公報、甲第３号証　特公昭５３−１２９５３号公報、甲第４号証　特公昭５８−４２０２７号公報を提出して、訂正前の請求項１ないし４に係る発明は、甲第１号証ないし甲第４号証に記載された発明に基づいて当業者が容易に発明をすることができたものであるから、請求項１ないし４に係る特許は、特許法第２９条第２項の規定に違反してなされたものであるので、特許法第１１３条第１項第２号の規定により取り消されるべきものである旨、主張している。
　
（３）甲各号証の記載
（３）−１　申立人Ａの提出した甲各号証の記載
　甲第１号証には、以下の事項が記載されている。
Ａ１−１「紙及び珪素酸化物の薄膜層を設けたプラスチックフィルムを主体としたマイクロ波透過性シートを積層してなる積層シートより形成したことを特徴とする液体容器」（実用新案登録請求の範囲）、
Ａ１−２「図面の簡単な説明
　第１図は本考案の一実施例を示す一部を切欠いた説明斜視図である。
　（Ａ）…容器　
　（１）（３）（６）…ＰＥ層　（２）………紙層　
　（４）………ＳｉＯ蒸着層　
　（５）………ＰＥＴ層」（第５頁１２−１９行）」（図面の簡単な説明）、
Ａ１−３　Ａ１−２に記載された、（１）ないし（６）の各層が順次積層された積層構成を有するゲーベルトップ型の酒パック用の容器（Ａ）の説明斜視図（第１図）。
　
　甲第２号証には、以下の事項が記載されている。
Ａ２−１「紙を主体とした積層構成のマイクロ波透過性のシートより形成したカップ容器本体と密封蓋とからなるカップ容器において、前記積層構成中にバリヤー性無機物層を設けたことを特徴とするカップ容器」（実用新案登録請求の範囲）、
Ａ２−２「第１図は本考案の一実施例の一部分を切り欠いた説明断面図であり、容器本体（１１）と該容器本体（１１）の開口部周縁で密封シールした密封蓋（１２）とからなるカップ容器（１）である。
容器本体（１１）を形成するシートの構成は外側より、押し出しコートしたＰＥ（ａ）／印刷（ｂ１）を施した紙（ｂ）／耐熱性接着剤（ｅ）／ＰＥＴ（ｃ）フィルム／ＳiＯ２（ｄ）薄膜層／押し出しコートしたＰＥ（ａ）であり、密封蓋（１２）も容器本体（１１）と同じ構成のシートである。」（第３頁１２行−第４頁１行）、
Ａ２−３「図面の簡単な説明　第１図は本考案の一実施例のカップ容器の一部を拡大して示した説明断面図である。
　（１）……カップ容器　
　（１１）……カップ容器本体　（１２）……密封蓋　
　（ａ）……ＰＥ　
　（ｂ）……紙　（ｂ１）……印刷　
　（ｃ）……ＰＥＴ　（ｄ）……ＳｉＯ２　
　（ｅ）耐熱性接着剤」（図面の簡単な説明）、
Ａ２−４　Ａ２−２に記載された各層が、内側から順にａ、ｄ、ｃ、ｅ、ｂ、ｂ１、ａの積層構成で積層されたものであるカップ容器（１）の説明断面図（第１図）。
　
　甲第３号証には、以下の事項が記載されている。
Ａ３−１「（１）ケン化度が９９モル％以上のポリビニルアルコールからなり、温度１２０℃の条件における寸法変化率が２％の範囲内である延伸されたポリビニルアルコールフィルムの片方の面に、ケイ素酸化物の透明な薄膜層が形成されてなることを特徴とする、ガスバリヤ性の優れた透明プラスチックフィルム。
（２）ポリビニルアルコールフィルムの片方の面に形成されたケイ素酸化物の透明な薄膜層の面に、別の透明なプラスチック薄膜が積層形成されてなることを特徴とする、請求項（１）記載のガスバリヤ性の優れた透明プラスチックフィルム。」（特許請求の範囲請求項１、２）、
Ａ３−２「食品、……等の包装材料に用いられる透明なプラスチックフィルムは、包装された内容物の変質を防ぐために、水蒸気や酸素などのガス透過率の小さい材質のものが用いられている。そして、さらに高度のガスバリヤ性が必要な包装材料の場合は、フィルムにアルミニウム箔を貼り合せたものや、フィルムの表面にアルミニウムを蒸着させたものが用いられてきた。
　しかしながら、このような金属箔を用いた包装材料は、水蒸気や酸素などに対するガスバリヤ性には優れているものの、不透明であり、内容物を外から見ることができないという欠点があって、包装材料としては適当でない面があった。」（第１頁右下欄６−１８行）、
Ａ３−３「本発明者らは、かかる現状に鑑み、透明で、かつ高度のガスバリヤ性を有し、包装材料として好ましい性能を有するフィルムを提供することを目的とする。一般に、ポリビニルアコールフィルムは低湿度下では優れた酸素バリヤ性を有しているが、高湿度下では吸湿により分子構造が変化し、酸素バリヤ性が著しく低下する。しかしながら、本発明者らは、その物性および応用につき鋭意検討した結果、ポリビニルアルコールフィルムとして、高ケン化度のポリビニルアルコールよりなり高温における寸法変化率の少ない延伸フィルムを用い、このフィルムにケイ素酸化物の透明な薄膜層を設けると、得られる積層フィルムは、透明で、高湿度下での酸素バリヤ性が著しく向上したものとなるのみならず、水蒸気バリヤ性も著しく改善されたものとなることを知見し、これに基づいて、本発明を完成したものである。」（第２頁左下欄８行−同頁右下欄４行）、
Ａ３−４「上記延伸フィルムはＰＶＡフィルム製造時において、……二軸方向に延伸されたものであってもよい。」（第３頁左上欄１３−１８行）、
Ａ３−５「本発明の目的は、上記、ＰＶＡフィルムの片面にケイ素酸化物の透明な薄膜層を設けたフィルムの透明な薄膜層の面に、別の透明なプラスチック薄膜を新たに設けることによって、一層効果的に達成される。」（第４頁左上欄１７行−同頁右上欄１行）、
Ａ３−６「また、本発明に係るガスバリヤ性の優れた透明プラスチックフィルムには、そのポリビニルアルコールフィルムの表面または他の表面、更には両面に、その使用形態に応じてフィルムのヒートシール性を向上させる物質を塗布したり積層してもよい。」（第４頁右下欄１９行−第５頁左上欄４行）。
　
　甲第４号証には、以下の事項が記載されている。
Ａ４−１「（１）エチレン含有量２０〜６０モル％、ケン化度９０％以上のエチレン−ビニルアルコール共重合体からなり、１２０℃、５分間の条件における縦方向及び横方向の寸法変化率の各々の絶対値の和が２％以下で、かつ上記条件における揮発減量が１重量％以下であり、少なくとも一軸方向に３倍以上延伸されたエチレン−ビニルアルコール共重合体フィルムの片方の面に、ケイ素酸化物の透明な薄膜層が形成されてなることを特徴とするガスバリヤ性の優れた透明プラスチックフィルム。
（２）エチレン−ビニルアルコール共重合体フィルムの片方の面に形成されたケイ素酸化物の透明な薄膜層の面に、別の透明なプラスチック薄膜が積層形成されてなることを特徴とする請求項（１）記載のガスバリヤ性の優れた透明プラスチックフィルム。（特許請求の範囲請求項１、２）、
Ａ４−２「食品、……等の包装材料に用いられる透明なプラスチックフィルムは、包装された内容物の変質を防ぐために、水蒸気や酸素などのガス透過率の小さい材質のものが用いられている。そして、さらに高度のガスバリヤ性が必要な包装材料の場合は、フィルムにアルミニウム箔を貼り合せたものや、フィルムの表面にアルミニウムを蒸着させたものが用いられてきた。しかし、このような金属箔を用いた包装材料は、水蒸気や酸素などに対するガスバリヤ性には優れているものの、不透明であり、内容物を外から見ることができないという欠点があって、包装材料としては適当でない面があった。」（第１頁１０行−第２頁２行）、
Ａ４−３「本発明は、以上に述べた現状に鑑み、優れた透明性と高度のガスバリヤ性を有し、包装材料として好ましい性能を有するプラスチックフィルムを提供することを目的とする。一般に、エチレン−ビニルアルコール共重合体フィルムは、前述のように低湿度では優れた酸素バリヤ性を有しているが、高湿度下では吸湿により分子構造が変化し、酸素バリヤ性が著しく低下する。本発明者等は、このフィルムの物性とその応用について鋭意検討した結果、特定範囲のエチレン含有量で高ケン化度のエチレン−ビニルアルコール共重合体からなり、かつ、昇温下における寸法変化率及び揮発減量が共に小さい延伸エチレン−ビニルアルコール共重合体フィルムを用い、このフィルムにケイ素酸化物の透明な薄膜層を設けると、得られる積層フィルムが透明で、高湿度下での酸素バリヤ性が著しく向上したものとなるのみならず、水蒸気バリヤ性も著しく改善されたものとなることを見出し、この知見に基づいて本発明を完成したものである。」（第２頁左下欄８行−同頁右下欄７行）、
Ａ４−４「延伸倍率が３倍以上のものであれば、一軸延伸のみであっても、また二軸方向に延伸されたものであってもよい」（第３頁左下欄１２−１４行）、
Ａ４−５「本発明の目的は、上記、エチレンービニルアルコール共重合体フィルムの片面にケイ素酸化物の透明な薄膜層を設けたフィルムの透明な薄膜層の面に、別の透明なプラスチック薄膜を新たに設けることによって、一層効果的に達成される」（第４頁左上欄１７行−同頁右上欄１行）、
Ａ４−６「また、本発明の透明プラスチックフィルムには、そのエチレン−ビニルアルコール共重合体フィルムの表面または他の表面、更には両面に、その使用形態に応じてフィルムのヒートシール性を向上させる物質を塗布したり積層してもよい」（第４頁右下欄２０行−第５頁左上欄５行）。
　
（３）−２　申立人Ｂの提出した甲各号証の記載
　甲第１号証には、以下の事項が記載されている。
Ｂ１−１「（１）紙を主体とした積層構成のマイクロ波透過性のシートより形成した液体紙容器において、前記積層構成中にバリヤー性無機物をコートした耐熱性フィルムを設けたことを特徴とする液体紙容器。」（実用新案登録請求の範囲）、
Ｂ１−２「この液体紙容器（Ａ）は、外側よりＰＥ（１）／紙（２）／ポリエステル（３）（以下ＰＥＴという）／ＳｉＯ２薄膜層（４）／ＰＥ（１）の積層構成よりなる。」（第３頁１７−２０行）、
Ｂ１−３「この実施例において、ＳｉＯ２薄膜層（４）は通常行われている方法により、ＰＥＴ（３）フィルムを基材としてスパッタリング法、プラズマ法、真空蒸着法等の方法を用いて設けるが」（第４頁１−４行）、
Ｂ１−４「ここで、上記実施例において、バリヤー性無機物層にＳｉＯ２を用いたが、ＳｉＯ、Ｓｉ２Ｏ３、Ｓｉ３Ｏ４等の珪素酸化物、珪素を用いてもよい。」（第４頁７−９行）。
　
　甲第２号証には、以下の事項が記載されている。
Ｂ２−１「蒸着膜を設けた基体シートの蒸着膜面に三層のプラスチック層を積層して成り、かかる三層のプラスチックの中間層の融点が両側のプラスチック層の融点より低いことを特徴とする熱接着性蒸着シート。」（特許請求の範囲請求項１）、
Ｂ２−２「基体シート（１）がプラスチック単体から成る場合は、……ポリオレフィン……塩化ビニル系樹脂；ポリ塩化ビニリデン；ポリエステル；……ポリアミド；ポリカーボネート；ポリアクリロニトリル……アクリル酸系重合体……フッ素系樹脂；ポリウレタンなどが使用できる。」（第２頁右上欄１２行−同頁左下欄１０行）、
Ｂ２−３「（ｃ）プラスチックと他の材料の積層材料からなる場合。　他の材料としては紙……などが使用できる。」（第３頁左下欄３−６行）、
Ｂ２−４「プラスチックは延伸または未延伸のものであって良い。」（第３頁左下欄１４−１５行）、
Ｂ２−５「金属の酸化物としては、ＳｉＯｘ、ＡｌＯｘ、ＳｎＯｘ、ＣｕＯｘ、ＦｅＯｘ、ＩｎＯｘ、ＭｇＯｘ、ＰｂＯｘ、ＺｒＯｘ、ＴａＯｘ、ＴｉＯｘ、ＣａＯｘ、あるいはＩＴＯなどである。」（第５頁左下欄２０行−同頁右下欄３行）、
Ｂ２−６「IV．プラスチック層。
　本発明にかかるプラスチック層は、蒸着膜（２）にクラックを生じることなく、熱接着を可能とするものである。」（第８頁左上欄４−７行）、
Ｂ２−７「なお、蒸着膜（２）は熱によりクラックを生じることがあるから、積層にあたっては、この蒸着膜（２）面に高温がかからない方法で積層することが望ましい。すなわち、接着剤による積層である。接着剤としてはウレタン系接着剤、エポキシ系接着剤、アクリル系接着剤などが使用できる。」（第１０頁左上欄６−１２行）、
Ｂ２−８「VI．用途。　（ａ）包装材料。　本発明に係る蒸着シートは包装材料として使用できる。この蒸着シートにより密封された包装体は、外部の酸素などの流入などを遮断し、……内容物の長期保存を可能にする。」（第１０頁左下欄−１５行）、
Ｂ２−９「また、第７図Ａ及びＢは基体シート（１）が紙を含む場合の包装体を示している。かかる形状の包装体とその製造方法は公知であり、酒、ジュース、ミルク、コーヒーなどの液体飲料の容器として使用できる。」（第１１頁左上欄５−９行）。
　
甲第３号証には、以下の事項が記載されている。
Ｂ３−１「厚さ５〜３００μのフレキシブルプラスチツクフイルムの少なくとも片面に一般式ＳｉｘＯｙ（……）なる組成の珪素化合物の厚さ１００〜３０００Åの透明薄膜層を設けた高度の耐透気性と耐透湿性を有する透明フレキシブルプラスチツクフイルム」（特許請求の範囲第１項）、
Ｂ３−２「ベースとして用いられる透明なフレキシブルプラスチックフイルムとしては、セロフアン、ポリ塩化ビニール、ポリエチレン、ポリプロピレン、ポリエステル、ナイロン、ポリビニル、アルコール等のプラスチックフイルムが用いられるが、」（第２頁３欄３１−３５行）、
Ｂ３−３「多くのプラスチックフイルムについて行なった実験結果のうちでは二軸延伸ナイロンフイルム、二軸延伸ポリエステルフイルムに関してのものが最も良好なる結果が得られた。」（第２頁３欄４０−４３行）。
　
甲第４号証には、以下の事項が記載されている。
Ｂ４−１「１　厚さ１５〜１００ｍμの金属あるいは金属化合物の蒸着を施した同種あるいは異種のフイルム・シートを、厚さ１．５ないし３５μの接着層の両面に金属蒸着面を内側にしてラミネートすることを特徴とする包装用金属蒸着フイルム・シート複合体。」（特許請求の範囲第１項）
Ｂ４−２「本発明において、金属蒸着の基板となるフイルム・シートには、いわゆるプラスチックフイルムやプラスチックからなるシート……などが対象となる。……プラスチックフイルム・シートの中では、代表的なものとしてポリエチレンテレフタレートを代表とするポリエステル……ポリビニルアルコール……ポリエチレン・ビニルアルコール共重合体……などが代表的なものとして挙げられるが必ずしもこれらに限定されないことは自明で、いずれにしても、これらのポリマーからなるフイルム上に金属が真空蒸着でき、且つ、ガス・水蒸気の透過遮断性が改良されるものがあてはまる。またこれらのフイルムは１軸あるいは２軸などの延伸・配向されたものでもよく或は無延伸のものでもよい。」（１頁２欄２８行−２頁３欄１７行）。
　　
（４）取消理由の概要
（４）−１　第１回取消理由通知の概要
　第１回取消理由通知の概要は、
（Ａ）訂正前の請求項１に係る発明の、けい素酸化物（ＳｉＯｘ）蒸着層と二軸延伸樹脂フィルムと接着剤層と内面層との積層構成の態様が、けい素酸化物（ＳｉＯｘ）蒸着層／二軸延伸樹脂フィルム／接着剤層／内面層の場合には、接着剤層を設けたことによりどのような効果を生ずるのかが特許明細書中に記載されていないので、特許明細書の発明の詳細な説明中には、請求項１に係る発明について当業者が容易に実施できる程度に発明の効果に関する記載がなされているとは認められないから、請求項１ないし４に係る特許は、特許法第３６条第４項の規定を満たしていない出願に対してなされたものと認められる、
（Ｂ）訂正前の請求項１ないし２に係る発明は、刊行物１（申立人Ｂの提出した甲第１号証に同じ。）及び刊行物２（申立人Ｂの提出した甲第２号証に同じ。）に記載された発明に基づいて、請求項３に係る発明は、前記刊行物１、前記刊行物２及び刊行物３（申立人Ａの提出した甲第３号証に同じ。）に記載された発明に基づいて、請求項４に係る発明は、前記刊行物１、前記刊行物２及び刊行物４（申立人Ａの提出した甲第４号証に同じ。）に記載された発明に基づいて、それぞれ、当業者が容易に発明をすることができたものと認められる、
というものである。
（４）−２　第２回取消理由通知の概要
　第２回取消理由通知の概要は、第１回訂正後の明細書の記載に関し、
（Ｃ）請求項１に係る発明の接着剤がイソシアネート系接着剤以外の場合にもこの発明の効果が得られることが明細書中に記載されていないので、本件特許明細書の発明の詳細な説明には請求項１ないし４に係る発明を当業者が容易に実施できる程度に記載されていないから、請求項１ないし４に係る特許は、特許法第３６条第４項に規定する要件を満たしていない出願に対してなされたものであり、
（Ｄ）請求項１の「上記紙からなる層を有する基材層を構成する上記ポリオレフィン系樹脂層の面と反対側の面と、」の記載は、「反対側の面」が何の反対側にあるのか不明であるので、請求項１に係る発明の構成に欠くことができない事項のみを記載したものではないから、本件請求項１及び当該請求項１を引用する請求項２ないし４に係る特許は、特許法第３６条第５項及び第６項に規定する要件を満たしていない出願に対してなされたものである、というものである。
　
（５）当審の判断
（５）−１　取消理由についての判断
（５）−１−１　特許法第３６条第４項又は第５項及び第６項違反（理由（Ａ）、理由（Ｃ）及び理由（Ｄ））について
　前記したとおり、請求項１に係る発明は訂正により、積層構造の層構成が、「二軸延伸樹脂フィルム／けい素酸化物（ＳｉＯｘ）蒸着層／接着剤層／内面層」と特定され、使用する接着剤はイソシアネート系接着剤に特定され、紙からなる層を有する基材層を構成するポリオレフィン系樹脂層の面と反対側の面とは、基材層におけるものであることが明瞭となったので、第１、第２回取消理由で通知した特許法第３６条第４項又は第５項及び第６項違反に関する指摘事項は解消した。
（５）−１−２　特許法第２９条第２項違反（理由（Ｂ））について
　刊行物１ないし４の記載
　刊行物１及び刊行物２には、上記３．（３）−２のＢ１−１〜Ｂ１−４、Ｂ２−１〜Ｂ２−９として適示したとおりの事項が記載され、刊行物３及び刊行物４には、上記３．（３）−１のＡ３−１〜Ａ３−６、Ａ４−１〜Ａ４−６として適示したとおりの事項が記載されている。
　対比・判断
　（ａ）本件発明１について
　刊行物１には、摘示Ｂ１−１ないしＢ１−４の記載から見て、外側より、ＰＥ（１）／紙（２）／ポリエステルフィルム（３）／ＳｉＯ２薄膜層（４）／ＰＥ（１）の積層構成よりなる液体紙容器の発明（以下、「刊行物１発明」という。）が記載され、
その「ＰＥ（１）／紙（２）層」、「ポリエステルフィルム（３）／ＳｉＯ２薄膜層（４）からなる層」及び「ＰＥ（１）層」は、それぞれ、本件発明１の「紙からなる層を有する基材層」、「けい素酸化物（ＳｉＯｘ）蒸着層を有する樹脂フィルムからなる酸素バリヤー層」及び「内面層」に対応すると認められるから、
本件発明１と刊行物１発明とを対比すると、両者は、ともに、紙からなる層を有する基材層に、少なくとも内面層と酸素バリヤー層とが積層されてなる複合包装材料により形成されたバリヤー性紙複合容器において、上記紙からなる層を有する基材層が、紙とポリオレフィン系樹脂層との積層体からなり、上記酸素バリヤー層がけい素酸化物（ＳｉＯｘ）蒸着層を有する樹脂フィルムからなるバリヤー性紙複合容器である点で共通しているが、
相違点１；蒸着層を有するフィルムが、本件発明１では、二軸延伸されたものであるのに対して、刊行物１発明では、ポリエステルフィルムと特定されているのみで、延伸されているか不明である点、
相違点２；紙からなる層を有する基材層と酸素バリヤー層とが、本件発明１では、紙からなる層を有する基材層のポリオレフィン系樹脂層の面と反対側の面と、酸素バリヤー層を構成する二軸延伸樹脂フィルムの面に設けたカルボキシル基含有ポリエチレン樹脂層の面との間に、カルボキシル基含有ポリエチレン樹脂を押し出しながら熱融着させて積層されているのに対して、刊行物１発明では、紙とポリエチレンフィルムとが積層されていることのみが明らかで、その積層手段について特定されていない点、
相違点３；上記酸素バリヤー層と上記内面層とが、本件発明１では、上記酸素バリヤー層を構成する上記けい素酸化物（ＳｉＯｘ）蒸着層の面と、上記内面層の面とを対向させてイソシアネート系接着剤層を介して積層されているのに対して、刊行物１発明では、けい素酸化物（ＳｉＯｘ）蒸着層と内面層とが積層されていることのみが明らかで、その積層手段について特定されていない点
で相違している。
　そこで、先ず、相違点２について検討する。
　刊行物２には、蒸着膜を設けた基体シートの蒸着膜面に三層のプラスチック層を積層して成り、かかる三層のプラスチックの中間層の融点が両側のプラスチック層の融点より低い熱接着性蒸着シートに係る発明が記載され、その蒸着膜を設けた基体シートにはプラスチックと紙との積層材料を用いることができると記載されていると認められるが、蒸着膜がプラスチックのいずれの層に形成されるか明らかでなく、ましてや、紙からなる層を有する基材層のポリオレフィン系樹脂層の面と反対側の面と、酸素バリヤー層を構成する二軸延伸樹脂フィルムの面に設けたカルボキシル基含有ポリエチレン樹脂層の面との間に、カルボキシル基含有ポリエチレン樹脂を押し出しながら熱融着させて積層されているという、相違点２に係る技術的事項については記載も示唆もされていない。
　したがって、相違点２は、刊行物２に記載された事項に基づいて当業者が容易に想到し得たものとはいえない。
　そして、本件発明１は、相違点２に係る技術的事項を構成に欠くことのできない事項の一部として有することにより、明細書に記載された、充填機によるシール時の熱によっても劣化することのない安定した酸素バリヤー性を有しているとともに充分な強度を有しており、しかも焼却後に灰分が残らず、焼却性に優れ、焼却による廃棄処理が容易なバリヤー性紙複合容器を提供することができるという効果を奏するものである。
　したがって、本件発明１は、他の相違点について検討するまでもなく、刊行物１及び刊行物２に記載された発明に基づいて当業者が容易に発明をすることができたものとはいえない。
　（ｂ）本件発明２について
　本件発明２は、本件発明１を引用するものであって、さらに、二軸延伸樹脂フィルムの材料を特定したものであるから、本件発明１について記載した理由と同じ理由により、本件発明２は、刊行物１及び刊行物２に記載された発明に基づいて当業者が容易に発明をすることができたものとはいえない。
　（ｃ）本件発明３及び本件発明４について
　刊行物３、４には、摘示Ａ３−１ないしＡ３−６及び摘示Ａ４−１ないしＡ４−６によれば、共に、包装材料に関するものであって、ケイ素酸化物の透明な薄膜層を形成した特定の二軸延伸フィルム及び当該フィルムの樹脂面又は他面、さらには両面にフィルムのヒートシール性を向上させる物質を塗布又は積層したもので、二軸延伸フィルムの材料として、それぞれ、ポリビニルアルコール、エチレン−ビニルアルコール共重合体を用いたものが記載されているが、紙からなる基材を含む包装材料ではなく、層構成において相違し、特定の樹脂材料が包装フィルムとして用いられていることを示すために提示したものにすぎず、上記相違点２のような特定の樹脂層と同じ特定の樹脂を押し出し、溶融押出ラミネートすることについて記載するところはないことから、本件発明１を引用してさらに技術的事項を特定し、限定したものである本件発明３及び本件発明４は、本件発明１について記載した理由と同じ理由により、刊行物１、刊行物２及び刊行物３に記載された発明、刊行物１、刊行物２及び刊行物４に記載された発明に基づいて当業者が容易に発明をすることができたものとはいえない。
　以上のとおりであるから、特許法第２９条第２項違反（理由（Ｂ））に係る取消理由によっては、本件発明１ないし本件発明４に係る特許を取り消すことはできない。
　
（５）−２異議申立について
（５）−２−１　申立人（Ａ）の異議申立について
　（ａ）　本件発明１について
　甲第１号証には、摘示Ａ１−１ないしＡ１−３からみて、
外側より、ＰＥ層（１）／紙層（２）／ＰＥ層（３）／ＳｉＯ蒸着層（４）／ＰＥＴ層（５）／ＰＥ層（６）の各層が順次積層された積層シートより形成した液体容器の発明（以下、「甲１発明」という。）が記載され、
その「ＰＥ（１）／紙（２）層」、「ＰＥ層（３）／ＳｉＯ蒸着層（４）／ＰＥＴ層（５）からなる層」及び「ＰＥ（６）層」は、それぞれ、本件発明１の「紙からなる層を有する基材層」、「けい素酸化物（ＳｉＯｘ）蒸着層を有する樹脂フィルムからなる酸素バリヤー層」及び「内面層」に対応すると認められるから、
本件発明１と甲１発明とを対比すると、両者は、ともに、紙からなる層を有する基材層に、少なくとも内面層と酸素バリヤー層とが積層されてなる複合包装材料により形成されたバリヤー性紙複合容器において、上記紙からなる層を有する基材層が、紙とポリオレフィン系樹脂層との積層体からなり、上記酸素バリヤー層がけい素酸化物（ＳｉＯｘ）蒸着層を有する樹脂フィルムからなるバリヤー性紙複合容器である点で共通しているが、
相違点１；蒸着層を有するフィルムが、本件発明１では、樹脂フィルムが二軸延伸されたものであるのに対して、甲１発明では、ＰＥ層（３）及びＰＥＴ層（５）共に延伸されているか不明である点、
相違点２；紙からなる層を有する基材層と酸素バリヤー層とが、本件発明１では、紙からなる層を有する基材層のポリオレフィン系樹脂層の面と反対側の面と、酸素バリヤー層を構成する二軸延伸樹脂フィルムの面に設けたカルボキシル基含有ポリエチレン樹脂層の面との間に、カルボキシル基含有ポリエチレン樹脂を押し出しながら熱融着させて積層されているのに対して、甲１発明では、紙層（２）とＰＥ層（３）とが積層されていることのみが明らかで、その積層手段について特定されていない点、
相違点３；上記酸素バリヤー層と上記内面層とが、本件発明１では、酸素バリヤー層を構成するけい素酸化物（ＳｉＯｘ）蒸着層の面と、内面層の面とを対向させてイソシアネート系接着剤層を介して積層されているのに対して、甲１発明では、酸素バリヤー層を構成するＰＥＴ層（５）の面と内面層の面とを対向させて積層され、さらにその積層手段について特定されていない点
で相違している。
　そこで、先ず、相違点２について検討する。
　甲第２号証には、摘示Ａ２−１ないしＡ２−４からみて、外側より、押し出しコートしたＰＥ（ａ）／印刷（ｂ１）を施した紙（ｂ）／耐熱性接着剤（ｅ）／ＰＥＴ（ｃ）フィルム／ＳiＯ２（ｄ）薄膜層／押し出しコートしたＰＥ（ａ）であるシートで容器本体（１１）を形成したカップ容器の発明が記載されていると認められるが、各層の積層手段については特に記載するところがなく、相違点２について記載するところはない。
　また、甲第３、４号証には、前記（５）−１−２（ｃ）に記載したとおり、相違点２について記載するところはない。
　したがって、相違点２は、甲第２ないし４号証に記載された事項に基づいて当業者が容易に想到し得たものとはいえない。
　そして、本件発明１は、相違点２に係る技術的事項を構成に欠くことのできない事項の一部として有することにより、明細書に記載された、充填機によるシール時の熱によっても劣化することのない安定した酸素バリヤー性を有しているとともに充分な強度を有しており、しかも焼却後に灰分が残らず、焼却性に優れ、焼却による廃棄処理が容易なバリヤー性紙複合容器を提供することができるという効果を奏するものである。
　よって、本件発明１は、他の相違点について検討するまでもなく、甲第１号証ないし甲第４号証に記載された発明に基づいて当業者が容易に発明をすることができたものとはいえない。
　（ｂ）本件発明２ないし４について
　本件発明２ないし４は、本件発明１を引用するものであって、さらに、二軸延伸樹脂フィルムの材料を特定したものであるから、本件発明１について記載した理由と同じ理由により、本件発明２ないし４は、甲第１号証ないし甲第４号証に記載された発明に基づいて当業者が容易に発明をすることができたものとはいえない。
　
（５）−２−１　申立人（Ｂ）の異議申立について
　（ａ）本件発明１について
　甲第１号証には、上記（５）−１−２（ａ）において刊行物１に記載された発明として述べた発明が記載されており、本件発明１と甲第１号証に記載された発明とを対比すると、本件発明１と甲第１号証に記載された発明とは、上記（５）−１−２（ａ）において述べた、相違点１ないし相違点３において相違している。
　そこで、先ず、相違点２について検討する。
　甲第２号証には、上記（５）−１−２（ａ）において刊行物２について述べたように、相違点２に係る技術的事項については記載も示唆もされていない。
　甲第３号証には、フレキシブルプラスチックフィルムの少なくとも片面にＳｉｘＯｙの透明薄膜層を設けた高度の耐透気性と耐透湿性を有する透明フレキシブルプラスチックフィルムの発明が記載されているが、各層の積層手段については特に記載がなく、上記相違点２に係る技術的事項については記載も示唆もされていない。
　甲第４号証には、金属化合物蒸着フィルム・シートを使用したラミネート複合体に係る発明であって、金属蒸着の基板となるフィルム・シートとして高分子塗料をコーティングした紙を用いることができると記載されているが、各層の積層手段については特に記載がなく、上記相違点２に係る技術的事項については記載も示唆もされていない。
　したがって、相違点２は、甲第２ないし４号証に記載された事項に基づいて当業者が容易に想到し得たものとはいえない。
　そして、本件発明１は、上記相違点２に係る技術的事項を構成に欠くことのできない事項の一部として有することにより、明細書に記載された、充填機によるシール時の熱によっても劣化することのない安定した酸素バリヤー性を有しているとともに充分な強度を有しており、しかも焼却後に灰分が残らず、焼却性に優れ、焼却による廃棄処理が容易なバリヤー性紙複合容器を提供することができるという効果を奏するものである。
　したがって、本件発明１は、他の相違点について検討するまでもなく、甲第１号証ないし甲第４号証に記載された発明に基づいて当業者が容易に発明をすることができたものとはいえない。
　（ｂ）本件発明２ないし本件発明４について
　本件発明２ないし４は、本件発明１を引用してさらにその技術的事項を特定し、限定したものであるから、本件発明１についての理由と同様の理由により、甲第１号証ないし甲第４号証に記載された発明に基づいて当業者が容易に発明をすることができたものとはいえない。
　
４．むすび
　以上のとおりであるから、申立人Ａ及び申立人Ｂの特許異議申立の理由及び証拠によっては本件発明１ないし４に係る特許を取り消すことはできない。
　また、他に本件発明１ないし４に係る特許を取り消すべき理由を発見しない。
　よって、結論のとおり決定する。
【異議決定日】
平成１７年１１月２１日（２００５．１１．２１）
【訂正の要旨】
審決（決定）の【理由】欄参照。
（５４）【発明の名称】
バリヤ−性紙複合容器
（５７）【特許請求の範囲】
　【請求項１】紙からなる層を有する基材層に、少なくとも内面層と酸素バリヤー層とが積層されてなる複合包装材料により形成されたバリヤー性紙複合容器において、
上記紙からなる層を有する基材層が、紙とポリオレフィン系樹脂層との積層体からなり、
、
り、更に、上記紙からなる層を有する基材層と上記酸素バリヤ−層とが、上記紙からなる層を有する基材層の上記ポリオレフィン系樹脂層の面と反対側の面と、上記酸素バリヤ−層を構成する上記二軸延伸樹脂フィルムの面に設けたカルボキシル基含有ポリエチレン樹脂層の面との間に、カルボキシル基含有ポリエチレン樹脂を押し出しながら熱融着させて積層され、また、上記
、上記酸素バリヤ−層を構成する上記けい素酸化物（ＳｉＯｘ）蒸着層の面と、上記内面層の面とを対向させてイソシアネ−ト系
　【請求項２】前記二軸延伸樹脂フィルムが二軸延伸ポリエステルフィルムである請求項１記載のバリヤー性紙複合容器。
　【請求項３】前記二軸延伸樹脂フィルムが二軸延伸ポリビニルアルコールフィルムである請求項１記載のバリヤー性紙複合容器。
　【請求項４】前記二軸延伸樹脂フィルムが二軸延伸エチレン−ビニルアルコール共重合体フィルムである請求項１記載のバリヤー性紙複合容器。
【発明の詳細な説明】
　【０００１】
　【産業上の利用分野】
　本発明はバリヤー性複合容器に関し、さらに詳しくは充填機によるシール時の熱によっても劣化することがない安定した酸素バリヤー性を有しているとともに充分な強度を有し、しかも焼却後に灰分が残らず、焼却処理により容易に廃棄することができるバリヤー性紙複合容器に関する。
　【０００２】
　【従来の技術】
　基材層に少なくとも内面層と酸素バリヤー層とが積層されてなる複合包装材料により形成された複合容器は、たとえば清酒、ジュース、牛乳、ミネラルウォーター等の各種飲料が充填される液体用カートンとして広く利用されるに至っている。
　【０００３】
　そして、従来の液体用カートンにおける酸素バリヤー層の形成材料としては、積層体中にアルミ箔の層を一層介在させることが一般に行なわれている。
　【０００４】
　【発明が解決しようとする課題】
　アルミ箔を酸素バリヤー層に用いて形成された液体用カートンにおいては、充填機によるシール時の熱によってもアルミ箔の酸素バリヤー性は劣化することがなく、したがって、安定した酸素バリヤー性は得られるものの、焼却適性が劣るために廃棄処理が容易ではないという欠点があった。
　【０００５】
　本発明はかかる事情に基づいてなされたものであり、本発明の目的は、充填機によるシール時の熱によっても劣化することがない安定した酸素バリヤー性を有しているとともに充分な強度を有し、しかも焼却後に灰分が残らず、焼却により容易に廃棄処理することができるバリヤー性紙複合容器を提供することにある。
　【０００６】
　【課題を解決するための手段】
　上記の目的を達成するための本発明の構成は、紙からなる層を有する基材層に、少なくとも内面層と酸素バリヤー層とが積層されてなる複合包装材料により形成されたバリヤー性複合容器において、上記酸素バリヤー層がけい素酸化物（ＳｉＯｘ）蒸着層を有する二軸延伸樹脂フィルムからなるとともに該酸素バリヤー層と上記内面層とが接着剤層を介して積層されていることを特徴とするバリヤー性紙複合容器であり、前記二軸延伸樹脂フィルムが二軸延伸ポリエステルフィルムであるバリヤー性紙複合容器であり、前記二軸延伸樹脂フィルムが二軸延伸ポリビニルアルコールフィルムであるバリヤー性紙複合容器であり、前記二軸延伸樹脂フィルムが二軸延伸エチレン−ビニルアルコール共重合体フィルムであるバリヤー性紙複合容器である。
　【０００７】
　【作用】
　本発明のバリヤー性紙複合容器は、基材層に少なくとも内面層と酸素バリヤー層とが接着剤層を介して積層された複合包装材料からなり、酸素バリヤー層はけい素酸化物（ＳｉＯｘ）蒸着層を有する二軸延伸樹脂フィルムにより形成されている。
　ここで、酸素バリヤー層には酸素バリヤー性に優れているとともに焼却後に灰分を残さないけい素酸化物（ＳｉＯｘ）蒸着層と充分な強度を有する二軸延伸樹脂フィルムとの積層体が用いられているため、このバリヤー性複合容器は安定した酸素バリヤー性を有しているとともに、焼却後においても灰分が残らず、したがって焼却適性が高く、しかも充分な強度を有している。
　【０００８】
　【実施例】
　次に、本発明の実施例について、図面を参照して説明する。
　【０００９】
　図１に示すように、このバリヤー性紙複合容器の形成材料は基材層１に少なくとも酸素バリヤー層２と内面層３とが積層されてなるものである。
　【００１０】
　基材層１としては、支持体１１とポリオレフィン系樹脂層１２との積層体が好適に用いられる。
　ここで、支持体１１としては、たとえば紙、二軸延伸ポリエステルフィルム、二軸延伸ポリプロピレンフィルムなどを特に好適に用いることが可能であり、この支持体１１の厚さは、通常、１００〜８００μｍ程度であり、好ましくは１００〜６００μｍ程度である。
　また、ポリオレフィン系樹脂層１２は、たとえばポリプロピレン、ポリエチレンなどのポリオレフィン系樹脂により形成されるが、各種ポリオレフィン系樹脂のなかでも、好ましいのは低密度ポリエチレンである。
　このポリオレフィン系樹脂層１２の厚さは、通常、１０〜５０μｍ程度であり、好ましくは２０〜３０μｍ程度である。
　【００１１】
　上記の支持体１１とポリオレフィン系樹脂層１２とは、たとえば押出しラミネートされて基材層１が形成される。
　【００１２】
　基材層１にはポリサンド層４を介して酸素バリヤー層２が積層されている。
　【００１３】
　ここで、ポリサンド層４は、複合包装材料の製造工程において、酸素バリヤー層２と内面層３との積層体と基材層１とを熱融着する作用乃至機能を有する層であり、次に詳述する酸素バリヤー層２を構成するカルボキシル基含有ポリエチレン樹脂層２３上にカルボキシル基含有ポリエチレン樹脂を押し出しながら基材層１を熱融着させることにより形成される。
　このようなポリサンド層４の厚さは、通常、１０〜３０μｍ程度である。
　【００１４】
　酸素バリヤー層２は、けい素酸化物（ＳｉＯｘ）の薄膜層２１が蒸着された二軸延伸樹脂フィルム層２２を有する層であり、たとえば、けい素酸化物（ＳｉＯｘ）の薄膜層２１が蒸着された二軸延伸樹脂フィルム層２２とカルボキシル基含有ポリエチレン樹脂層２３とを積層してなる三層積層体が好適に用いられる。
　【００１５】
　けい素酸化物（ＳｉＯｘ）の薄膜層２１は、二軸延伸樹脂フィルム層２２上に例えば二酸化けい素（ＳｉＯ２）薄膜を蒸着することにより形成されている。
　このけい素酸化物（ＳｉＯｘ）の薄膜の形成方法としては、たとえばイオンビーム法、電子ビーム法などの真空蒸着法が好適に採用される。
　【００１６】
　このようなけい素酸化物（ＳｉＯｘ）の薄膜層２１の厚さは、通常、２０ｎｍ以上であり、好ましくは３０〜１５０ｎｍ程度である。
　ただし、この厚さが３０ｎｍ未満であると、酸素バリヤー性が充分に発現しないことがある。
　一方、１５０ｎｍを超えると、この薄膜層２１にクラックが入り易くなって酸素バリヤー性が劣化する恐れが生じるとともにコストが割高となり、好ましくない。
　【００１７】
　けい素酸化物（ＳｉＯｘ）の薄膜層２１が蒸着される二軸延伸樹脂フィルム層２２は、たとえばポリエステル樹脂、ポリアミド樹脂、ポリカーボネート樹脂、ポリビニルアルコール樹脂、エチレン−ビニルアルコール共重合体樹脂、ポリスチレン樹脂などの熱可塑性樹脂を二軸延伸してなるフィルムにより形成されている。
　これらの各種二軸延伸樹脂フィルムのなかでも、好ましいのは二軸延伸ポリエステルフィルム、二軸延伸ポリビニルアルコールフィルム、二軸延伸エチレン−ビニルアルコール共重合体フィルムである。
　【００１８】
　この二軸延伸樹脂フィルム層２２の厚さは、通常、１２〜２５μｍ程度であり、好ましくは１２〜１６μｍ程度である。
　【００１９】
　図１に示した複合包装材料においては、二軸延伸樹脂フィルム層２２におけるけい素酸化物（ＳｉＯｘ）の薄膜層２１が蒸着されている面とは反対側の面にはカルボキシル基含有ポリエチレン樹脂層２３が積層されている。
　このカルボキシル基含有ポリエチレン樹脂層２３は、酸素バリヤー層２にヒートシール性を付与する作用乃至機能を有する層であり、カルボキシル基含有ポリエチレン樹脂層２３を形成するカルボキシル基含有ポリエチレン樹脂としては、たとえばエチレン−メタクリル酸共重合樹脂（ＥＭＡＡ）、エチレン−アクリル酸共重合樹脂（ＥＡＡ）、アイオノマー樹脂、エチレン−無水マレイン酸共重合樹脂、エチレン−エチルアクリレート−無水マレイン酸共重合樹脂などが挙げられる。
　たとえばこれらのカルボキシル基含有ポリエチレン樹脂により形成されるカルボキシル基含有ポリエチレン樹脂層２３の厚さは、通常、１０〜３０μｍ、好ましくは１０〜２０μｍである。
　【００２０】
　酸素バリヤー層２におけるけい素酸化物（ＳｉＯｘ）の薄膜層２１が形成されている面には接着剤層５を介して内面層３が積層されている。
　【００２１】
　ここで、内面層３は、容器の形状に形成したときに、内容物と接する層であり、形成材料としてはポリエチレン樹脂が好ましく、低密度ポリエチレンは特に好ましい。
　【００２２】
　この内面層３の厚さは、通常、４０〜１００μｍ程度であり、好ましくは６０〜１００μｍ程度である。
　【００２３】
　酸素バリヤー層２と内面層３との間に介在する接着剤層５は、イソシアネート系接着剤を好適に用いて形成されている。
　ここで、イソシアネート系接着剤としては、たとえばポリエステルポリウレタン系接着剤、ポリエーテルポリウレタン系接着剤を主剤とし、このような主剤にトリレンジイソシアネート、キシレンジイソシアネートなどの硬化剤を添加させる二液硬化タイプの接着剤が挙げられる。
　【００２４】
　この接着剤層５の厚さは、通常、２〜１０ｇ／ｍ２、好ましくは２〜５ｇ／ｍ２である。
　【００２５】
　このような構成の複合包装材料からなるバリヤー性紙複合容器の形態としては、たとえば図２に示すようなゲーベルトップ型の有底容器５０が挙げられる。
　そして、このバリヤー性複合容器は、たとえば清酒、ジュース、ミネラルウォーター、牛乳などが充填される液体用カートンに好適に利用可能である。
　【００２６】
　次に、実験例を示し、このバリヤー性紙複合容器についてさらに詳細に説明する。
実験例１
　けい素酸化物（ＳｉＯｘ）の蒸着層（厚さ０．０７μｍ）を有する二軸延伸ポリエステルフィルム（厚さ１２μｍ、三菱化成ポリテック社製「テックバリアＵ」）を用いてなる酸素バリヤー層（厚さ１２．０７μｍ）の蒸着層側にイソシアネート接着剤（武田薬品工業社製「タケラックＡ−５１５」及び「タケネートＡ−５０」）を塗布して接着剤層（厚さ５ｇ／ｍ２）を形成し、この接着剤層に低密度ポリエチレン樹脂フィルム（タマポリ社製「Ａ−１」）を用いてなる内面層（厚さ１００μｍ）を積層して酸素バリヤー層と内面層との２層積層体を得た。
　【００２７】
　次いで、上記の２層積層体における内面層とは反対側の面にアンカーコート剤（武田薬品工業社製「タケラックＡ−３１０」及び「タケネートＡ−３」）を塗布してアンカーコート層（厚さ３ｇ／ｍ２）を形成し、このアンカーコート層の上にカルボキシル基含有ポリエチレン樹脂（三井デュポンポリケミカル社製「ニュークレル０９０８Ｃ」）を押出ラミネートして厚さ１５μｍのカルボキシル基含有ポリエチレン樹脂層を形成することにより内面層と酸素バリヤー層とカルボキシル基含有ポリエチレン樹脂層との３層積層体を作成した。
　【００２８】
　一方、坪量４００ｇ／ｍ２の耐酸紙を用いてなる支持体の片面に低密度ポリエチレン樹脂（三井石油化学工業社製「ミラソン１６ｓｐ」）を押出ラミネートして厚さ３０μｍのポリオレフィン系樹脂層を形成することにより２層積層体構造の基材層を作成した。
　【００２９】
　次に、上記の基材層における耐酸紙の露出している片面にカルボキシル基含有ポリエチレン樹脂（三井デュポンポリケミカル社製「ニュークレル０９０８Ｃ」）を押出しながら上記の３層積層体のカルボキシル基含有ポリエチレン樹脂層を熱融着することにより複合包装材料を作成した。
　【００３０】
　得られた複合包装材料を所定の大きさに打ち抜いた後、所定の製函工程により８５ｍｍ×８５ｍｍ、高さ３００ｍｍの大きさでゲーベルトップ型の有底容器サンプルを作成し、この有底容器サンプルについて酸素バリヤー性、容器強度および焼却性を測定した。
　【００３１】
　結果を表１に示す。
　【００３２】
　なお、酸素バリヤー性、容器強度および焼却性はそれぞれ下記の条件で測定した。
　酸素バリヤー性；常温、常圧下で有底容器サンプルの酸素透過量を測定した。
　なお、この測定にはモダンコントロール社製「オキシトラン」を使用した。
　容器強度；３０ｃｍの高さから有底容器サンプルを底面側から落下させ、液洩れ状態を判定し、（液洩れした容器数）／（落下試験を行なった容器数）の割合で評価した。
　焼却性；有底容器サンプル１個を完全に焼却処理して灰分の残り具合を判定した。
　【００３３】
　※（液漏れした容器数）／（落下試験を行った全容器数）
比較実験例１
　前記実験例１において、けい素酸化物（ＳｉＯｘ）の蒸着層を有する二軸延伸ポリエステルフィルム（三菱化成ポリテック社製「テックバリアＵ」）と低密度ポリエチレン樹脂フィルム（タマポリ社製「Ａ−１」）からなる内面層とを接着層により積層して２層積層体を作成するのに代えてけい素酸化物（ＳｉＯｘ）の蒸着層を有する二軸延伸ポリエステルフィルム（三菱化成ポリテック社製「テックバリアＵ」）の蒸着層側に２０μｍの低密度ポリエチレン樹脂（三井石油化学工業社製「ミラソン１６ｓｐ」）を押出しながら厚さ８０μｍの内面層を熱融着させラミネートして２層積層体を作成したほかは、前記実験例１と同様にして複合包装材料を形成した。
　【００３４】
　次いで、上記の複合包装材料を用いて前記実験例１と同様にして有底容器サンプルを作成し、得られた有底容器サンプルについて酸素バリヤー性、容器強度および焼却性を測定した。
　【００３５】
　結果を表１に示す。
　【００３６】
比較実験例２
　前記実験例１において、けい素酸化物（ＳｉＯｘ）の蒸着層を有する二軸延伸ポリエステルフィルム（厚さ１２μｍ、三菱化成ポリテック社製「テックバリアＵ」）を用いてなる酸素バリヤー層に代えてポリエステルフィルム（厚さ１２μｍ、東洋紡社製「Ｅ４１００」）とアルミ箔（厚さ９μｍ、東海金属社製「ＩＮ−３０」）との２層積層体を用いてなる酸素バリヤー層を形成したほかは、前記実験例１と同様にして複合包装材料を形成した。
　【００３７】
　次いで、上記の複合包装材料を用いて前記実験例１と同様にして有底容器サンプルを作成し、得られた有底容器サンプルについて酸素バリヤー性、容器強度および焼却性を測定した。
　【００３８】
　結果を表１に示す。
　【００３９】
結果の検討
　表１から明らかなように、実験例１の有底容器サンプルは良好な酸素バリヤー性および高い強度を有しており、しかも焼却後に灰分を残さず、良好な焼却性を有していることが確認された。
　これに対し、比較実験例１の有底容器サンプルは強度および焼却性は良好ではあるが、実験例１の有底容器サンプルに比較して酸素バリヤー性が劣っていた。
　その理由は、比較実験例１の有底容器サンプルにおいては、酸素バリヤー層と内面層とが押出ラミネートにより積層されているため、押出ラミネートの際の熱によりけい素酸化物の蒸着層がダメージを受けたものと推測される。
　一方、比較実験例２の有底容器サンプルは、酸素バリヤー性および強度は良好であるものの焼却後に灰分が残り、焼却性が劣っていた。
　【００４０】
　【発明の効果】
　以上に詳述したとおり、本発明によれば、充填機によるシール時の熱によっても劣化することのない安定した酸素バリヤー性を有しているとともに充分な強度を有しており、しかも焼却後に灰分が残らず、焼却性に優れ、焼却による廃棄処理が容易なバリヤー性紙複合容器を提供することができる。
【図面の簡単な説明】
　【図１】
　本発明のバリヤー性紙複合容器の形成材料に好適に用いられる複合包装材料の構成例を示す断面図である。
　【図２】
　本発明の一実施例を示す説明図である。
　【符号の説明】
　１…基材層
　２…酸素バリヤー層
　３…内面層
　５…接着剤層